(57)【要約】      （修正有）【課題】多層配線基板に用いる加熱硬化型の導電性ペースト組成物に関し、結晶性熱可塑性樹脂を絶縁基材に用いた一括多層配線板における内層部、外層部およびビアホール部の導体配線に用いた場合でも、吸湿リフロー耐熱性、抵抗値などについて十分な基板信頼性を確保しうる導電性ペースト組成物を提供する。【解決手段】結晶性熱可塑性樹脂組成物から得られた絶縁基材の表面及びビアホール部に導電性ペースト組成物を有してなる配線基板を、熱融着により一括積層してなる多層配線基板に用いる導電性ペースト組成物であって、導電性粉末と、無機イオン交換体と、エポキシ樹脂及び硬化剤を含む樹脂混合物とを含有し、該樹脂混合物の硬化ピーク温度が上記結晶性熱可塑性樹脂組成物のガラス転移温度（Ｔｇ）マイナス１５℃以上かつ結晶化ピーク温度（Ｔｃ）未満である多層配線基板用導電性ペースト組成物。【選択図】図１
2005353783.tif 000002
【特許請求の範囲】
【請求項１】
結晶性熱可塑性樹脂組成物から得られた絶縁基材の表面及びビアホール部に導電性ペースト組成物を有してなる配線基板を、熱融着により一括積層してなる多層配線基板に用いる導電性ペースト組成物であって、導電性粉末と、無機イオン交換体と、エポキシ樹脂及び硬化剤を含む樹脂混合物とを含有し、該樹脂混合物の硬化ピーク温度が上記結晶性熱可塑性樹脂組成物のガラス転移温度（Ｔｇ）マイナス１５℃以上かつ結晶化ピーク温度（Ｔｃ）未満である多層配線基板用導電性ペースト組成物。
【請求項２】
導電性ペースト組成物を硬化した後の樹脂混合物の２６０℃における弾性率が４０ＭＰａ以上である請求項1記載の導電性ペースト組成物。
【請求項３】
樹脂混合物と導電性粉末との含有割合が、質量比で１５／８５〜５／９５である請求項1または２に記載の導電性ペースト組成物。
【請求項４】
溶剤を０〜１０質量％の量で含有する請求項1〜３のいずれかに記載の導電性ペースト組成物。
【請求項５】
導電性粉末が、金、銀、銅、パラジウム、白金、ニッケル、錫及びカーボンから選ばれる少なくとも一種を含む請求項１〜４のいずれかに記載の導電性ペースト組成物。
【請求項６】
導電性粉末が０.１〜２０μmの平均粒径を有する請求項１〜５のいずれかに記載の導電性ペースト組成物。
【請求項７】
導電性粉末が、球状粉末、不定形状粉末、フレーク状粉末及び放射樹状粉末から選ばれる少なくとも一種である請求項１〜６のいずれかに記載の導電性ペースト組成物。
【請求項８】
無機イオン交換体の主成分が、ジルコニウム、ビスマス、アンチモン、アルミニウム及びマグネシウムから選ばれる少なくとも一種である請求項１〜７のいずれかに記載の導電性ペースト組成物。
【請求項９】
無機イオン交換体が、２μｍ以下の平均粒径を有する球状粒子である請求項１〜８のいずれかに記載の導電性ペースト組成物。
【請求項１０】
無機イオン交換体を、樹脂混合物に対して１〜１０質量％含有する請求項１〜９のいずれかに記載の導電性ペースト組成物。
【請求項１１】
エポキシ樹脂が、エポキシ基を３個以上有する多官能耐熱性エポキシ樹脂を少なくとも一種含む請求項１〜１０のいずれかに記載の導電性ペースト組成物。
【請求項１２】
硬化剤が、エポキシ樹脂１００質量部に対してジシアンジアミドを３〜２０質量部及びイミダゾール類を０〜５質量部含む請求項１〜１１のいずれかに記載の導電性ペースト組成物。
【請求項１３】
結晶性熱可塑性樹脂組成物が、２６０℃以上の結晶融解ピーク温度（Ｔｍ）を有する結晶性ポリアリールケトン樹脂と、非晶性ポリエーテルイミド樹脂との混合組成物からなる請求項１〜１２のいずれかに記載の導電性ペースト組成物。
【請求項１４】
結晶性熱可塑性樹脂組成物を溶融混練した後急冷製膜して得られる非晶性フィルムからなる絶縁基材の表面及びビアホール部に導電性ペースト組成物を有してなる配線基板の少なくとも２枚を、該結晶性熱可塑性樹脂組成物のガラス転移温度以上かつ結晶融解ピーク温度（Ｔm）未満の温度で熱融着により一括積層するとともに、上記非晶性フィルムを結晶化し、導電性ペースト組成物を硬化させてなる多層配線基板に用いる請求項１〜１３のいずれかに記載の導電性ペースト組成物。
【発明の詳細な説明】
【技術分野】
【０００１】
本発明は、多層配線基板に用いる加熱硬化型の導電性ペースト組成物に関し、特に結晶性の熱可塑性樹脂を絶縁基材に用いた多層配線基板の内層部、外層部およびビアホール部の導体配線に用いることができる導電性ペースト組成物に関する。
【背景技術】
【０００２】
近年の電子機器の高性能化、小型化、要求製品の多様化に伴い、搭載されるプリント配線基板には高密度な多層配線板や部品実装技術、さらには製造技術の簡略化による低コスト化が望まれ、プリント配線基板を構成する絶縁基材にも、環境に優しい熱可塑性材料や、軽量で脆くない材料、低誘電率材料などが求められている。また、高密度化や製造技術の簡略化の観点から、多層配線板用の各層間の接続材料として導電性ペーストを用い、更に、基板最上層に貫通穴を設けないことで実装性に優れたインナビアホール接続方式を用いる多層基板が知られている。
この接続方式を用いた例として、例えば特許文献１には、アラミド不織布に熱硬化性樹脂であるエポキシ樹脂を含浸させたシート基板材を用い、このシート基板材に貫通穴を形成した後、これに金属粒子とエポキシ等のバインダー樹脂と溶剤からなる導電性ペーストを充填後、乾燥固化し、さらにこの両面に銅箔を熱プレスすることにより、導電性ペーストを硬化させた両面銅張板を作製し、次いで、この両面銅張板をエッチングして、両面回路基板を形成し、この両面回路基板の両側に、前記シート基板材を配置し、さらにそれらの外側に銅箔を配置して、熱プレスすることにより、４層のインナビアホール構造を持つ多層配線基板が形成されることが記載されている。
【０００３】
また、製造技術の簡略化（一括積層工法）、層間接続信頼性向上、環境対応、高周波対応を目指したものとして、例えば特許文献２には、ポリエーテルエーテルケトンとポリエーテルイミドからなる熱可塑性樹脂混合物を絶縁基材とし、ビア部にバインダー樹脂レス導電性ペーストを用いた全層インナビアホール多層配線基板が開示され、これにより従来のバインダー樹脂を含有した導電性ペーストにおける、高温環境下でのバインダー樹脂の熱膨張による金属粒子同士の接触抵抗値や導体パターンと金属粒子との接触抵抗値の上昇による層間接続抵抗値の増大に起因する層間接続信頼性の低下を改善しうるとしている。
また、さらなる製造技術の簡略化（全ての配線形成を乾式化）を目指したものとして、例えば特許文献３には、内層のビア配線のみに導電性ペーストを用いるのではなく、内層の層内配線を全てを導電性ペーストに置き換えた一括多層配線板とその製造方法が記載されている。この技術においては、前記の２つの従来技術に比べて内層の層内配線の形成に銅箔のエッチング処理が不要なため大幅な製造工程の簡略化が図られている。
【０００４】
【特許文献１】特開平７−１７６８４６号公報
【特許文献２】特開２００３−１１０２４３号公報
【特許文献３】特開２００３−２２９６６３号公報
【発明の開示】
【発明が解決しようとする課題】
【０００５】
しかしながら、特許文献２に開示された、ポリエーテルエーテルケトンとポリエーテルイミドからなる熱可塑性樹脂混合物からなる絶縁基材を有し、バインダー樹脂レス導電性ペーストを用いた多層配線板においては、ビア壁面とビア配線を形成する樹脂レス導電性ペーストの硬化接着に関与する官能基組成が該絶縁基材組成と相互作用をとることが困難なためか、吸湿リフロー耐熱性試験において、ビア壁面（ポリエーテルエーテルケトンとポリエーテルイミドからなる熱可塑性樹脂混合物）とビア配線界面部に水が溜まり、ビア部を起点とした膨れが発生しやすいという問題がある。
また、特許文献３に開示された、ポリエーテルエーテルケトンとポリエーテルイミドからなる熱可塑性樹脂混合物からなる絶縁基材を有し、ビア配線部と内層配線部の両方を導電性ペーストで配線形成を行った多層配線基板においては、汎用の市販されているガラスエポキシ多層配線板用のビア充填用エポキシ系導電性ペーストを用いると、ビア配線または内層配線に用いた導電性ペーストの硬化接着に関与する官能基組成が該絶縁基材組成と相互作用をとることが困難なためか、吸湿リフロー耐熱性試験において、多層配線基板内部の絶縁基材と内層配線との界面部、またはビア壁面とビア配線との界面部を起点とした膨れが発生するという問題がある。
【０００６】
本発明は、上記課題に鑑みてなされたものであり、多層配線基板に用いる加熱硬化型の導電性ペースト組成物に関し、結晶性熱可塑性樹脂を絶縁基材に用いた一括多層配線板における内層部、外層部およびビアホール部の導体配線に用いた場合でも、吸湿リフロー耐熱性、抵抗値などについて十分な基板信頼性を確保しうる導電性ペースト組成物を提供することにある。
【課題を解決するための手段】
【０００７】
本発明者等は鋭意検討を重ねた結果、以下のような導電性ペースト組成物を提供することにより上記課題を解決することができることを見出した。
すなわち、本発明の導電性ペースト組成物は、
（１）結晶性熱可塑性樹脂組成物から得られた絶縁基材の表面及びビアホール部に導電性ペースト組成物を有してなる配線基板を、熱融着により一括積層してなる多層配線基板に用いる導電性ペースト組成物であって、導電性粉末と、無機イオン交換体と、エポキシ樹脂及び硬化剤を含む樹脂混合物とを含有し、該樹脂混合物の硬化ピーク温度が上記結晶性熱可塑性樹脂組成物のガラス転移温度（Ｔｇ）マイナス１５℃以上かつ結晶化ピーク温度（Ｔｃ）未満である多層配線基板用導電性ペースト組成物、
（２）導電性ペースト組成物を硬化した後の樹脂混合物の２６０℃における弾性率が４０ＭＰａ以上である上記（１）記載の導電性ペースト組成物、
（３）樹脂混合物と導電性粉末との含有割合が質量比で１５／８５〜５／９５である上記（１）または（２）に記載の導電性ペースト組成物、
（４）溶剤を０〜１０質量％の量で含有する上記（1）〜（３）のいずれかに記載の導電性ペースト組成物、
（５）導電性粉末が、金、銀、銅、パラジウム、白金、ニッケル、錫及びカーボンから選ばれる少なくとも一種を含む上記（１）〜（４）のいずれかに記載の導電性ペースト組成物、
（６）導電性粉末が０.１〜２０μmの平均粒径を有する上記（１）〜（５）のいずれかに記載の導電性ペースト組成物、
（７）導電性粉末が、球状粉末、不定形状粉末、フレーク状粉末及び放射樹状粉末から選ばれる少なくとも一種である上記（１）〜（６）のいずれかに記載の導電性ペースト組成物、
（８）無機イオン交換体の主成分が、ジルコニウム、ビスマス、アンチモン、アルミニウム及びマグネシウムから選ばれる無機粒子の少なくとも一種である上記（１）〜（７）のいずれかに記載の導電性ペースト組成物、
（９）無機イオン交換体が、２μｍ以下の平均粒径を有する球状粒子である上記（１）〜（８）のいずれかに記載の導電性ペースト組成物、
（１０）無機イオン交換体を、樹脂混合物に対して１〜１０質量％含有する上記（１）〜（９）のいずれかに記載の導電性ペースト組成物、
（１１）エポキシ樹脂が、エポキシ基を３個以上有する多官能耐熱性エポキシ樹脂を少なくとも一種含む上記（１）〜（１０）のいずれかに記載の導電性ペースト組成物、
（１２）硬化剤が、エポキシ樹脂１００質量部に対してジシアンジアミドを３〜２０質量部及びイミダゾール類を０〜５質量部含む上記（１）〜（１１）のいずれかに記載の導電性ペースト組成物、
（１３）結晶性熱可塑性樹脂組成物が、２６０℃以上の結晶融解ピーク温度を有する結晶性ポリアリールケトン樹脂と、非晶性ポリエーテルイミド樹脂との混合組成物からなる上記（１）〜（１２）のいずれかに記載の導電性ペースト組成物、及び
（１４）結晶性熱可塑性樹脂組成物を溶融混練した後急冷製膜して得られる非晶性フィルムからなる絶縁基材の表面及びビアホール部に導電性ペースト組成物を有してなる配線基板の少なくとも２枚を、該結晶性熱可塑性樹脂組成物のガラス転移温度以上かつ結晶融解ピーク温度（Ｔm）未満の温度で熱融着により一括積層するとともに、上記非晶性フィルムを結晶化し、導電性ペースト組成物を硬化させてなる多層配線基板に用いる上記（１）〜（１３）のいずれかに記載の導電性ペースト組成物、
に関するものである。
【発明の効果】
【０００８】
本発明により、結晶性熱可塑性樹脂を絶縁基材に用いた一括多層配線基板における内層部、外層部およびビアホール部の導体配線に用いた場合でも、吸湿リフロー耐熱性、抵抗値などについて十分な基板信頼性を確保しうる加熱硬化型の導電性ペースト組成物を提供することができる。
【発明を実施するための最良の形態】
【０００９】
本発明を、以下に詳細に説明する。
本発明の多層配線基板用導電性ペースト組成物は、導電性粉末と、無機イオン交換体と、エポキシ樹脂及び硬化剤を含む樹脂混合物とを含有し、該樹脂混合物の硬化ピーク温度が、配線基板を構成する絶縁基材を形成する結晶性熱可塑性樹脂組成物のガラス転移温度（Ｔｇ）マイナス１５℃以上かつ結晶化ピーク温度（Ｔｃ）未満のものである。
【００１０】
導電性粉末としては、例えば金、銀、銅、パラジウム、白金、ニッケル、錫、カーボンなどを用いることができ、これらを単独もしくは２種以上組み合わせた混合タイプ、導電性粉末表面を別の金属でコートしたタイプ（例：銀コート銅など）、導電性粉末を２種以上組み合わせて合金化した合金タイプ（例：銀―銅、銀―パラジウム、銀―錫など）がある。その粒径については、導電性ペースト組成物が充填されるビアホールや配線のサイズ、あるいはそれらに対する印刷充填性の観点から決定することができるが、本発明の効果の点からも、平均粒径として０．１〜２０μｍ、更に０．１〜１０μｍが好適である。また、本発明においては、導電性を改良するため、さらに、０．００１〜０．１μｍの範囲内の小さい粒径を有する上記導電性粉末を相補的に添加することもできる。
さらに、本発明においては、上記導電性粉末の形状については、特に制限はなく、例えば、球状粉末、不定形状粉末、フレーク状粉末、放射樹状粉末等を単独でもしくは適宜組み合わせて使用出来るが、表層部、内層部、ビア部の全ての部分において、低い配線抵抗値を確保する観点から球状粉末とフレーク状粉末を併用して使用することが好ましい。
【００１１】
樹脂混合物を構成するバインダー樹脂としては、硬化反応温度領域を制御でき、更に絶縁基材との接着性、耐熱性の面で好適であることから、エポキシ樹脂が用いられる。また、本発明においては、バインダー樹脂として、上記エポキシ樹脂に加えて、例えばアクリル系、ポリウレタン系、フェノール系、ポリアミド系、ポリアミドイミド系、ポリイミド系などの耐熱性や接着性に優れた熱硬化性樹脂を含むことができる。
使用しうるエポキシ樹脂としては特に制限はないが、エポキシ基を３個以上有する多官能の耐熱性エポキシ樹脂を少なくとも１種類以上含むことが耐熱性の面で好ましく、例えば、ポリフェノール型エポキシ樹脂（フェノールノボラック型エポキシ樹脂、クレゾールノボラック型エポキシ樹脂、トリスヒドロキシフェニルメタン型エポキシ樹脂、テトラキス（グリシジルオキシフェニル）エタンなど）や、ナフタレン骨格エポキシ樹脂、ポリグリシジルアミン型エポキシ樹脂（Ｎ，Ｎ，Ｎ'， Ｎ'−テトラグリシジル−４，４'−ジアミノジフェニルメタン、N，N−ジグリシジルアミノ−１、３−グリシジルフェニルエーテル、トリグリシジルイソシアヌレート、（２官能）Ｎ，Ｎ−ジグリシジルアミノベンゼン、（２官能）ｏ−（Ｎ，Ｎ−ジグリシジルアミノ）トルエンなど）が挙げられ、これらを単独でまたは組み合わせて用いることができる。
【００１２】
また、樹脂混合物を構成する硬化剤としては、エポキシ樹脂を硬化しうるものであれば使用可能であるが、本発明においては、上記エポキシ樹脂１００質量部に対してジシアンジアミドを３〜２０質量部、好ましくは３〜１０質量部、及びイミダゾール類を０〜５質量部、好ましくは０〜１質量部含むものが好ましく用いられる。ジシアンジアミドは分子内に反応性の水素原子を４個有する代表的な分散型潜在性硬化剤であり、無触媒では硬化に１７０℃以上の高温を必要とするので、硬化促進剤としてイミダゾールを添加し硬化温度を制御することが出来る。また、イミダゾール類の含有量が上記範囲内であれば、硬化温度が低温側にシフトすることなく、多層配線板としての吸湿耐熱信頼性を維持でき、また導電性ペーストとしてのシェルフライフを維持できる。
【００１３】
イミダゾール類としては、イミダゾール、２−メチルイミダゾール、２−ウンデシルイミダゾール、２−ヘプタデシルイミダゾール、２−エチル−４−メチルイミダゾール、２−フェニルイミダゾール、２−フェニル−４−メチルイミダゾール、１−ベンジル−２−メチルイミダゾール、１−ベンジル−２−フェニルイミダゾール、１−シアノエチル−２−メチルイミダゾール、１−シアノエチル−２−エチル−４−メチルイミダゾール、１−シアノエチル−２−ウンデシルイミダゾール、１−シアノエチル−２−フェニルイミダゾールなどが挙げられる。
本発明の導電性ペースト組成物における上記混合樹脂と導電性粉末の含有割合については、導電性と印刷充填あるいは印刷加工性などとの兼ね合いから質量比で１５／８５〜５／９５、更に１３／８７〜７／９３であることが好適である。上記範囲内であれば、抵抗値等の本発明の効果が十分に得られ好ましい。
【００１４】
本発明の導電性ペースト組成物は、更に無機イオン交換体を含有する。無機イオン交換体としては、主成分として、例えば、ジルコニウム、ビスマス、アンチモン、アルミニウム及びマグネシウムから選ばれる無機粒子（東亞合成化学製  製品名ＩＸＥ）を単独であるいは二種以上組み合わせて使用することができる。また、上記無機イオン交換体は、２μｍ未満の平均粒径を有する微粒子からなることが好ましく、また球状粒子であることが好ましい。この本発明においては、上記無機イオン交換体を、樹脂混合物に対し１〜１０質量％の量で含有することで、抵抗値を減少させ、イオンマイグレーションの発生を防止する等、導電性や電気的信頼性を改良するために有効である。これは、印刷充填乾燥後または積層後に導電性粉末間の電気的接触を高めたり、塩素イオンなどの不純物イオンを補足するためである。
【００１５】
さらに本発明の導電性ペースト組成物は、上記成分以外に、バインダー樹脂用溶剤、可塑剤、レベリング剤、キレート剤、架橋剤、カップリング剤、酸化防止剤、着色剤などを、加工性や導電性など導電性ペーストの性能を妨げない範囲で含有することができる。特に、溶剤としては、例えば、エチレングリコールモノエチルエーテルアセテート、ジエチレングリコールモノエチルエーテルアセテート、エチレングリコールモノｎブチルエーテルアセテート、２―エトキシエチルアセテート、ターピネオール、γ―ブチロラクトンなどを使用でき、その含有量は、本発明の効果の点から導電性ペースト組成物に対し１０質量％以下、好ましくは８質量％以下であることが好ましい。特に、溶剤を添加する場合は、導電性ペースト組成物を印刷充填した後、エポキシの硬化を抑えた条件で溶剤を乾燥除去した後に積層加工すればよく、印刷充填性の向上やバインダー樹脂の応用範囲を広げられるなどの点で有利である。
【００１６】
本発明の導電性ペースト組成物は、絶縁基材に印刷充填して塗膜を形成することで、多層配線板用の素板とすることができる。塗膜の加工については特に制限はなく、スクリーン印刷、ディスペンス印刷、インクジェット印刷などの公知の方法をいずれも使用できる。また、印刷性を向上させるためには導電性ペースト及び／または絶縁基材を導電性ペーストの硬化が進行しない範囲の条件で予熱して導電性ペーストの粘度を低下させて行うと効率よく印刷でき好ましい。また、上述のように導電性ペーストが溶剤を含む場合には、印刷後、導電性ペーストの硬化が進行しない範囲で加熱及び／又は減圧乾燥して含有溶剤を除去することが好ましい。
本発明の導電性ペースト組成物は、多層配線基板の内層部、外層部及びビアホール部の全ての導体配線に用いることができるものであり、このような多層配線基板は、結晶性熱可塑性樹脂組成物から得られた絶縁基材の表面及びビアホール部に上記導電性ペースト組成物を有してなる配線基板を、該結晶性熱可塑性樹脂組成物のガラス転移温度以上かつ結晶融解ピーク温度（Ｔm）未満の温度で熱融着により一括積層するとともに導電性ペースト組成物を硬化させて得られるものである。
【００１７】
以下に、本発明の上記導電性ペースト組成物を用いる多層配線基板について、添付図面に従って説明する。ここで、図１は、本発明の導電性ペースト組成物を用いて作製した、（ａ）多層配線基板用素板の一例、及び（ｂ）多層配線基板の一例を示すものであり、絶縁基材の表面上に本発明の導電性ペースト組成物からなる導体配線を凸状に設けた例である。
【００１８】
図１によれば、本発明の導電性ペースト組成物を、絶縁基材１０１の表面に印刷充填し多層配線基板用素板１００を得る。得られた多層基板用素板１００は、ビアホール部１０３の位置合わせをして、図１（ｂ）に示すように多層に重ねられた後、加熱加圧して多層基板用素板１００及び導電性ペースト組成物を軟化させ対抗する面同士の濡れ性を促進させる。さらに加熱を進めて導電性ペースト組成物を硬化させ、内層配線導体の固定、ビアホール配線導体の結合と固定、多層基板用素板１００の一体接着化を同時併行することで多層配線基板２００を得る。加熱は、多層基板用素板１００を構成する絶縁基材１０１のガラス転移温度以上で行われ、これにより濡れ性及び／又は導電性ペースト組成物の硬化を進めるが、特に、結晶性熱可塑性樹脂組成物を溶融混練した後急冷製膜して得られる非晶性フィルムからなる絶縁基材の場合は、ガラス転移温度以上かつ結晶融解開始温度未満の温度で濡れを進め、続く結晶融解開始温度以上の加熱で結晶化を促進し基材の耐熱性を付与することが出来る。
【００１９】
上記絶縁基材１０１としては、ガラスエポキシ、エポキシ含浸アラミド不織布、熱可塑性ポリイミド樹脂、液晶ポリマー、ポリアリールケトン樹脂とポリエーテルイミドの混合樹脂組成物などからなるものが広く知られているが、結晶融解ピーク温度（Ｔｍ）が２６０℃以上である結晶性ポリアリールケトン樹脂と非晶性ポリエーテルイミド樹脂の混合樹脂組成物を溶融混練した後急冷製膜して得られる非晶性フィルムからなる絶縁基材が、内層の導体配線等に導電性ペーストを用いた一括多層配線板用の素板としては有効である。
このような混合樹脂組成物しては、結晶性ポリアリールケトン樹脂７０〜２５質量％と非晶性ポリエーテルイミド樹脂３０〜７５質量％とからなるものが好ましい。結晶性ポリアリールケトン樹脂が７０質量％を越えたり、非晶性ポリエーテルイミド樹脂が３０質量％未満では、組成物全体としての結晶性が高く、結晶化処理を行うと球晶などの結晶構造が成長、発達することがあり機械的強度が低下しやすく、また、結晶化に伴う体積収縮（寸法変化）が大きくなり回路基板としての信頼性が低下することがある。また、結晶性ポリアリールケトン樹脂が２５質量％未満であったり、非晶性ポリエーテルイミド樹脂が７５質量％を越えると、組成物全体としての結晶性自体が低く、また結晶化速度も遅くなり、結晶融解ピーク温度が２６０℃以上であっても半田耐熱性が低下することがある。
【００２０】
このような非晶性フィルムからなる絶縁基材は、ガラス転移温度を２成分の配合組成を適宜選択することにより、１９０℃程度に高く設計することができ、また、溶剤や低分子量成分を含んだ導電性ペーストを印刷充填して配線形成した後に、比較的高い温度（例えば１５０℃）でこれらの成分を揮発させ乾燥固化させる事ができるため、一括多層化の際にこれらの成分が基板の内部に留まって、多層配線板の層間接着性等を阻害することを防止することが出来る。
また、上記非晶性フィルムからなる絶縁基材の場合は、２成分の配合組成を適宜選択することにより、ガラス転移温度（Ｔｇ）から結晶化ピーク温度（Ｔｃ）（２４０℃程度）にかけて大きな弾性率の低下領域が発現するため、この領域で安定的に一括多層化が可能となり、図１（ｂ）に示されるように、多層配線基板用の素板１００を複数枚重ねて、例えば２４０℃程度で一括多層プレスを行なうと、２６０℃以上の半田耐熱性が発現する多層配線基板２００を製造することができる。
【００２１】
また、この絶縁基材１０１の弾性率低下温度領域近傍に、エポキシ樹脂を含む樹脂混合物の硬化ピーク温度領域を重ねることにより、素板の段階での溶剤乾燥時には導電性ペースト組成物は溶剤揮発により乾燥固化するだけで硬化せず、一括積層時に絶縁基材と導電性ペースト樹脂との分子レベルでの相互作用が起こり接着性が確保され、絶縁基材は結晶化し、導電性ペースト組成物は硬化する。そして、例えば樹脂混合物の２６０℃の半田温度における弾性率が向上して、多層配線基板として吸湿耐熱性などの高い信頼性を確保することができるようになる。
前述のように、多層配線基板を形成する絶縁基材としては、結晶融解ピーク温度が２６０℃以上である結晶性ポリアリールケトン樹脂と非晶性ポリエーテルイミド樹脂からなる混合樹脂組成物が好適である。このような組成物からなる絶縁基材の弾性率の低下領域は、大きな樹脂流動を伴わないため、ガラスエポキシ、エポキシ含浸アラミド不織布、熱可塑性ポリイミド樹脂、液晶ポリマーに比較して、多層積層時の絶縁基材起因のペースト配線流動が起こりにくい。
【００２２】
本発明においては、上記非晶性フィルムからなる絶縁基材は、フィルム状、薄板状またはシート状で提供される。成形方法としては、公知の方法がいずれも適用でき、例えばＴダイを用いる押出キャスト法、あるいはカレンダー法等を採用することができる。このように、絶縁基材の成形方法は特に限定されるものではないが、本発明においては、シートの製膜性や安定生産性等の面から、Ｔダイを用いる押出キャスト法を好ましく使用することができる。Ｔダイを用いる押出キャスト法での成形温度は、組成物の流動特性や製膜性等によって適宜決定されるが、概ね結晶性ポリアリールケトン樹脂の結晶融解ピーク温度（２６０℃）以上、４３０℃以下が好ましい。
【００２３】
上記絶縁基材を構成する結晶性熱可塑性樹脂組成物に用いられる結晶性ポリアリールケトン樹脂は、その構造単位に芳香核結合、エーテル結合およびケトン結合を含む熱可塑性樹脂であり、その代表例としては、ポリエーテルケトン、ポリエーテルエーテルケトン、ポリエーテルケトンケトン等が挙げられる。このようなポリエーテルエーテルケトンは、「ＰＥＥＫ１５１Ｇ」、「ＰＥＥＫ３８１Ｇ」、「ＰＥＥＫ４５０Ｇ」（いずれもＶＩＣＴＲＥＸ社の商品名）等として市販されている。
また、非晶性ポリエーテルイミド樹脂は、その構造単位に芳香核結合、エーテル結合およびイミド結合を含む非晶性熱可塑性樹脂であり、特に制限されるものではない。このようなポリエーテルイミドは、「Ｕｌｔｅｍ  ＣＲＳ５００１」、「Ｕｌｔｅｍ  １０００」（いずれもゼネラルエレクトリック社の商品名）等として市販されている。
【００２４】
上記の結晶性熱可塑性樹脂組成物としては、結晶性熱可塑性樹脂１００質量部に、合成マイカ、天然マイカ、シリカ、アルミナなどの無機充填材を２０質量部以上かつ５０質量部以下で混合してなる組成物が好ましく用いられる。
なお、本発明においては、結晶性熱可塑性樹脂組成物の結晶化開始ピーク温度（Ｔｃ）、結晶融解ピーク温度（Ｔｍ）は、非晶性フィルムからなる絶縁基材を示差走査熱量計を用いて１０℃／ｍｉｎで昇温させながら測定することができるが、この際、結晶化ピーク温度（Ｔｃ）は、ガラス転移温度の高温側に出現する結晶化に起因する発熱反応のピークの温度をいい、結晶融解ピーク温度（Ｔｍ）は、さらにその高温側に出現する結晶が融解することに起因する吸熱反応のピークの温度をいう。また、導電性ペースト組成物の樹脂混合物の硬化ピーク温度も同様に、導電性ペースト組成物中の未硬化の樹脂混合物を示差走査熱量計を用いて１０℃／ｍｉｎで昇温させながら測定した際に出現する硬化による発熱反応のピーク温度をことをいう。
【実施例】
【００２５】
以下に、実施例を挙げて、本発明を更に具体的に説明する。
実施例１
絶縁基材の作製
ポリエーテルエーテルケトン樹脂（ＰＥＥＫ４５０Ｇ、Ｔｍ＝３３５℃）４０質量％と、非晶性ポリエーテルイミド樹脂（Ｕｌｔｅｍ  １０００）６０質量％とからなる熱可塑性樹脂組成物１００質量部に対して、平均粒径５μｍ、平均アスペクト比５０の合成マイカを３０質量部混合して得られた組成物を溶融混練し、急冷製膜して１００μｍ厚の非晶性フィルムからなる絶縁基材を得た。
この非晶性フィルムを、示差走査熱量計を用いて１０℃／分で昇温させながら測定した時のガラス転移温度は１８０℃、結晶化ピーク温度（Ｔｃ）は２４０℃、結晶融解ピーク温度（Ｔｍ）は３３５℃であった。
【００２６】
導電性ペースト組成物の調製
多官能液状エポキシ樹脂としてポリグリシジルアミン型エポキシ樹脂４０質量部と多官能固形エポキシ樹脂として、オルソクレゾールノボラック型エポキシ樹脂６０質量部からなるエポキシ樹脂１００質量部に対して、ジシアンアミドを５質量部混合した樹脂混合物と、平均粒径８μｍのフレーク状Ａｇ粉末５０質量部および平均粒径１．３μｍの球状Ａｇ粉末５０質量部からなる導電性粉末を、質量比（樹脂混合物／導電性粉末）１２／８８で配合し、更に無機イオン交換体として平均粒径１.５μｍのジルコニウム、ビスマスを主成分とする両イオン交換体（東亞合成化学製  品名ＩＸＥ６１０７）を樹脂混合物に対して６質量％配合し、かつ溶剤としてエチレングリコールモノエチルエーテルアセテートを８．０質量％加え３本ロールで混練し導電性ペーストを調製した。
この導電性ペーストの硬化ピーク温度を、示差走査熱量計を用いて１０℃／分で昇温させながら計測したところ、樹脂混合物の硬化ピーク温度は１８５℃であった。
【００２７】
多層配線基板用素板の作製
上記により得られた非晶性フィルムからなる１２０ｃｍ×１２０ｃｍの絶縁基材の所望の位置に、レーザーもしくは機械ドリル等を使用して、φ１００μｍとφ５０μｍの貫通孔を設け、ビアホールが形成された絶縁基材を形成した。
次に、上記ビアホール部にのみ導電性ペーストを印刷充填するためのスクリーン版を用い、絶縁基材のビアホール部とその位置が合致するように上記スクリーン版を重ね、前記調整した導電性ペースト組成物を、スクリーン版の端部に所定量塗布し、スキージ印刷により、導電性ペースト組成物を、絶縁基材のビアホール中へ充填した。次いで、最小の線幅／線間距離が５０μｍ／５０μｍの配線回路印刷用のスクリーン版に交換して、同様に、スキージ印刷により、上記絶縁基材の表面に配線回路を印刷した。その後、この絶縁基材を１２５℃で４５分加熱し溶剤を揮発させて、手で触れてもタック性を感じない程度に乾燥固化させた。このプロセスにより、所定位置に導電回路及び層間導通部が形成された絶縁基材（多層配線板用素板）を得た。
【００２８】
多層配線基板の作製
次に、上記得られた多層配線板用素板を８枚用意し、ビア部の位置が合うように積み重ね、温度２４０℃、圧力５ＭＰaで３０分間、真空熱プレスすることにより、配線基材が結晶化した層厚８ｍｍの８層の一括多層配線板を得た。但し、評価用の基板として、最上層はビアが形成されていない絶縁基材を用い、最下層はビアのない配線基材を用いた。
【００２９】
得られた多層配線基板を用いて、下記１〜３の品質確認試験を行なった。
なお、配線抵抗値の評価は、配線抵抗評価用のパターンを設けた配線基材を準備し、これを最上層に配置し、２層目から８層目までは配線やビアが形成されていない絶縁基材を用いて、前記と同様な方法で一括多層配線板を得たものを用いて行なった。また、抵抗評価は、配線パターンの両端の抵抗値、導体膜厚及びアスペクト比から体積抵抗率を算出することにより評価した。
配線間のＡｇイオンマイグレーションの評価は、マイグレーション評価用の配線パターン（Ｌ／Ｓ＝７５μｍ／７５μｍ）を設けた配線基材を２層目に配置し、１層目はカバー層とし、３〜８層目にはビア配線のみを形成し、８層目表層に銅パターンの端子を設け８層板として抵抗値を計れるようにした。この評価ボードを８５℃、８５％ＲＨの雰囲気下で５Ｖ印可しながら高温高湿バイアス試験を実施して行った。
【００３０】
（試験１）吸湿耐半田浸漬試験
多層配線基板を、内層の配線パターン形状が合うように４ｃｍ×２ｃｍの大きさに外形加工し、１１０℃の熱風乾燥オーブンで２時間ベーキングした。この後、１２１℃、２気圧の雰囲気下で２時間多層配線基板を吸湿させ、吸湿後、１５分以内に、２３０℃に設定した半田槽の中に２０秒間浸漬して取り出した。多層配線基板の表面には膨れなどの外観の異常は一切発現しなかった。
次に、半田槽の温度を２４０℃、２５０℃、２６０℃に設定し、それぞれ同様の試験を行ったが、いづれも膨れは発生しなかった。この試験法で２４０℃で膨れが発生しない場合は、実際の２６０℃、Ｐｂフリー半田のリフロー実装工程においても問題が発生しないことを別途確認している。
この結果より、多層配線板中の積層界面（絶縁基材／絶縁基材、絶縁基材／導電性ペースト配線）の熱融着性が確保され、積層界面欠陥が存在しないために、吸湿半田浸漬試験において良好な吸湿耐熱信頼性が確保されたと言える。これは、絶縁基材の弾性率が低下する温度領域と、導電性ペースト組成物の硬化温度領域を近接するように設計したことにより、分子間の相互作用が高まったためと考えられる。また、後述するように、硬化した導電性ペースト組成物の樹脂混合物の２６０℃における弾性率が５２ＭＰaと高いために、導電性ペースト自体の凝集力も高く十分な耐熱性が確保されたと考えられる。
【００３１】
（試験２）配線抵抗値
この配線抵抗をテスターで評価し算出した結果、抵抗値は９．７×１０-6 Ωｃｍであった。製品形態や製品用途、使用周波数などによって、求められる抵抗値は異なるが、本発明では５×１０-5 Ωｃｍ以下を目標とした。
（試験３）高温高湿バイアス試験
１０００ｈｒ 経過しても抵抗値の減少は発生しなかった。本発明では１０００ｈｒ以上を目標とした。
【００３２】
なお、別途、導電性ペースト組成物の必須成分である樹脂混合物のみを完全に硬化させた場合の弾性率を測定した。すなわち、エポキシ樹脂と硬化剤からなる樹脂混合物に溶剤であるエチレングリコールモノエチルエーテルアセテートを８．０質量％加え、３本ロールで混練し樹脂ペーストを調整した。この樹脂ペーストを耐熱性のある離型フィルム上に１００μｍ厚でスキージ印刷し、１２５℃で４５分加熱し溶剤を揮発させて、手で触れてもタック性を感じない程度に乾燥固化させた。次に、この上面にもう１枚の耐熱性のある離型フィルムを重ね２４０℃、５ＭＰaで３０分間、真空熱プレスすることにより完全硬化させたエポキシ状のフィルムを得た。このフィルムを短冊状に切り、動的粘弾性測定装置を用いて３℃／分で昇温させながら弾性率の温度依存性を測定した結果、２６０℃での弾性率は６０ＭＰaであった。
【００３３】
実施例２
更に、エポキシ樹脂１００質量部に対してイミダゾール類を３質量部を添加・混合した以外は全て実施例１と同様に導電性ペースト組成物を調製した。この導電性ペースト組成物の硬化ピーク温度を、示差走査熱量計を用いて１０℃／分で昇温させながら計測したところ、樹脂混合物の硬化ピーク温度は１７０℃であった。また、別途実施例１と同様に、完全硬化させたエポキシ状のフィルムを短冊状に切り、動的粘弾性測定装置を用いて３℃／分で昇温させながら弾性率の温度依存性を測定した時の２６０℃での弾性率は５８ＭＰaであった。
実施例１と同様に多層配線基板を作製し、これについて実施例１と同様に行った各試験の結果は以下の通りであった。
（試験１）吸湿半田浸漬試験
２５０℃まで膨れは発生しなかった。
（試験２）配線抵抗値
抵抗値は１×１０-5 Ωｃｍ  であった。
（試験３）高温高湿バイアス試験
１０００ｈｒ 経過しても抵抗値の減少は発生しなかった。
【００３４】
比較例１
エポキシ樹脂１００質量部に対してイミダゾール類を６質量部混合した以外は全て実施例１と同様に導電性ペースト組成物を調製した。この導電性ペースト組成物の硬化ピーク温度を、示差走査熱量計を用いて１０℃／分で昇温させながら計測したところ、樹脂混合物の硬化ピーク温度は１４５℃であった。また、別途実施例１と同様に、完全硬化させたエポキシ状のフィルムを短冊状に切り、動的粘弾性測定装置を用いて３℃／分で昇温させながら弾性率の温度依存性を測定した結果、２６０℃での弾性率は５７ＭＰaであった。
実施例１と同様に多層配線基板を作製し、これについて実施例１と同様に行った各試験の結果は以下の通りであった。
（試験１）吸湿半田浸漬試験
２４０℃で膨れが発生した。
（試験２）配線抵抗値
抵抗値は２．１×１０-5 Ωｃｍ  であった。
（試験３）高温高湿バイアス試験
１０００hr 経過しても抵抗値の減少は発生しなかった。
【００３５】
比較例２
無機イオン交換体を添加しないこと以外は全て実施例１と同様にして導電性ペースト組成物を調製した。
この導電性ペーストの硬化ピーク温度を、示差走査熱量計を用いて１０℃／分で昇温させながら計測したところ、樹脂混合物の硬化ピーク温度は１８６℃であった。また、別途実施例１と同様に、完全硬化させたエポキシ状のフィルムを短冊状に切り、動的粘弾性測定装置を用いて３℃／分で昇温させながら弾性率の温度依存性を測定した結果、２６０℃での弾性率は５５ＭＰaであった。
また、実施例１と同様に多層配線基板を作製し、これについて実施例１と同様に行った各試験の結果は以下の通りであった。
（試験１）吸湿半田浸漬試験
２５０℃まで膨れは発生しなかった。
（試験２）配線抵抗値
抵抗値は５．１×１０-5 Ωｃｍ  であり、抵抗値は高くなった。
(試験３) 高温高湿バイアス試験
８５０ｈｒを経過した時点でイオンマイグレーションが発生した。
【産業上の利用可能性】
【００３６】
本発明の導電性ペースト組成物は多層配線基板の導体配線に用いられ、特に結晶性の熱可塑性樹脂を絶縁基材に用いた多層配線基板の内層部、外層部およびビアホール部の全ての導体配線に用いることができる。
【図面の簡単な説明】
【００３７】
【図１】本発明の導電性ペースト組成物を用いて作製した、（ａ）多層配線基板用素板の一例、及び（ｂ）多層配線基板の一例を示すものであり、絶縁基材の表面上に本発明の導電性ペースト組成物からなる導体配線を凸状に設けた例である。
【符号の説明】
【００３８】
１００：  多層配線基板用素板
１０１：  絶縁基材
１０２；  配線回路形成用凸部
１０３：  ビアホール
２００：  多層配線基板
【図１】
2005353783.tif 000003